(57)【要約】【課題】  機械播種性に優れた均一な形状のコーティング種子を大量かつ安定して製造すること。【解決手段】  アスペクト比が２０以上である繊維状の結晶構造を有する物質、平均粒子径０．１〜７５μｍの無機物および撥水剤から実質的になる種子用コーティング材料で、前記の繊維状の結晶構造を有する物質を０．１〜３０重量部含有することを特徴とする種子用コーティング材料により、造粒中または被覆造粒後の乾燥工程中に被覆層に亀裂を発生させず、種子からの被覆層剥離を防止されること、さらに該種子用コーティング材料によって発芽性能を低下させることなく発芽速度、発芽率共に充分に満足できるコーティング種子が製造できる。【選択図】  なし  【特許請求の範囲】
【請求項１】
繊維長が約５０μｍ以上でありアスペクト比が２０以上である繊維状の結晶構造を有する物質、平均粒子径０．１〜７５μｍの無機物および撥水剤から実質的になる種子用コーティング材料で、前記の繊維状の結晶構造を有する物質を０．１〜３０重量部含有することを特徴とする種子用コーティング材料。
【請求項２】
撥水剤を５〜３０重量部含有することを特徴とする請求項１記載の種子用コーティング材料。
【請求項３】
請求項１または請求項２記載の種子用コーティング材料を用いて被覆されたコーティング種子。
【請求項４】
繊維状の結晶構造を有する物質が珪灰石であることを特徴とする請求項１記載の種子用コーティング材料。
【請求項５】
繊維状の結晶構造を有する物質が粉末状セルロースであることを特徴とする請求項１記載の種子用コーティング材料。
【請求項６】
繊維状の結晶構造を有する物質がセピオライトであることを特徴とする請求項１記載の種子用コーティング材料。
【発明の詳細な説明】
【技術分野】
【０００１】
本発明は、種子を利用する分野において播種作業を省力化させるためのペレット種子用コーティング材料に関するものである。
【背景技術】
【０００２】
種子を利用する分野において播種作業を省力化し、少ない労働力で大規模な作業をするために多様な形状をした種子を一定の形状や特定の重量に被覆造粒する技術、すなわち種子コーティングがますます重要となってきている。とりわけ、農業生産においては効率的でかつ、計画的な栽培を行うための高性能な種子が要求されている。
従来から様々な種子用コーティング材料が知られており、例えば非晶質シリカ、タルク、カオリナイト、珪藻土、炭酸カルシウム等の無機物の単材もしくはそれらの混合物が使用されている。これらの無機物をデンプン、ゼラチン、ＰＶＡまたは水等の結合材と共に種子にコーティングすることによってコーティング種子を得ていた。また、過剰灌水や水はけの悪い土壌が原因で、種子の周りが水封されるために種子への酸素供給が不十分となることを防止する目的で、撥水剤または防水剤を混合分散させた種子用コーティング材料等も知られている（例えば、特開昭５４−８５９０８号公報、特公昭３８−３４６９号公報等）。さらに、種子に付着した病害菌による被害を防止する目的で、殺菌剤等を含有させた種子用コーティング材料も知られている（例えば、特開昭６３−２９７３０５号公報等）。
【発明の開示】
【発明が解決しようとする課題】
【０００３】
しかしながら、いかに有用な性能を与えたとしても、機械播種性に優れた均一な形状のコーティング種子を大量かつ安定して製造できなければ産業上利用価値の少ないものとならざるを得ない。実際には、造粒中または被覆造粒後の乾燥工程中に被覆層に亀裂が入ったり、もしくは剥離してしまうことがしばしば起こり、製品化が困難なことがあった。
【課題を解決するための手段】
【０００４】
このような状況下で、本発明者らは鋭意検討を行った結果、ある種の繊維状の結晶構造を有する物質、該物質と適合性がある平均粒子径の範囲である無機物および撥水剤から実質的になる種子用コーティング材料において、前記の繊維状の結晶構造を有する物質を特定量含有するように調製した種子用コーティング材料を用いて種子を被覆することによって、造粒中または被覆造粒後の乾燥工程中に被覆層に亀裂を発生させず、種子からの被覆層剥離を防止されること、さらに該種子用コーティング材料によって発芽性能を低下させることなく発芽速度、発芽率共に充分に満足できるコーティング種子が製造できることを見い出し本発明を完成させた。
すなわち、本発明は、アスペクト比が２０以上である繊維状の結晶構造を有する物質、平均粒子径０．１〜７５μｍの無機物および撥水剤から実質的になる種子用コーティング材料で、前記の繊維状の結晶構造を有する物質を０．１〜３０重量部含有することを特徴とする種子用コーティング材料（以下、本発明コート材料と記す。）、および該種子用コーティング材料を用いて被覆されたコーティング種子（以下、本発明コート種子と記す。）を提供するものである。
【発明の効果】
【０００５】
本発明コート材料を用いて種子を被覆することによって、造粒中または被覆造粒後の乾燥工程中に被覆層に亀裂を発生させず、種子からの被覆層剥離を防止されること、さらに該コート材料によって発芽性能を低下させることなく発芽速度、発芽率共に充分に満足できるコーティング種子の製造を可能にした。
【発明を実施するための最良の形態】
【０００６】
以下、さらに詳細に本発明を説明する。
本発明において用いられる「アスペクト比が２０以上である繊維状の結晶構造を有する物質」とは、繊維径に対する繊維長の比が２０以上である繊維状の結晶構造を有する物質を意味する。たとえば、珪灰石、セピオライト等の天然粘土鉱物、やパルプ、木材等から得られる粉末状セルロース等の繊維状の結晶構造を有する物質のうち、上記のアスペクト比の範囲にあるものである。該物質の繊維長は、造粒方法や他の被覆材成分との混合親和性または対象となる種子によってそれぞれ好適な範囲があるが、一般的に好ましくは、繊維長が約５０μｍ以上のものがよい。もちろん、これらを組み合わせることも可能である。
本発明コート材料は、上記の繊維状の結晶構造を有する物質を、通常、０．１〜３０重量部含有する。この含有量は、対象となる種子または被覆層の倍率（裸種子に対するコーティング種子の重量比）によって異なるが、例えば、吸水時の膨潤係数（A. C. Leopold. 1983. Volumetric Components of Seed Imbibition. - Plant Physiol. 73: 677-680.) が大きいような種子であるスイートコーン、デントコーン等のイネ科種子、エンドウ、ダイズ、インゲンマメ等のマメ科種子、ダイコン、カンラン、ブロッコリー等のアブラナ科種子を１〜５倍程度の低倍率で被覆造粒する場合は、上記の含有量を高くすることが望ましい。一方、吸水時の膨潤係数が小さいような種子であるニンジン、レタス、タマネギ、ナス等の種子を１〜５倍程度の低倍率で被覆造粒する場合には、特に含有量を高くすることなく、広い範囲で適する。
【０００７】
本発明において用いられる「平均粒子径０．１〜７５μｍの無機物」としては、たとえば、珪藻土、パイロ    フィライト、タルク、カオリナイト、炭酸カルシウム、非晶質シリカ、モンモリロナイト、サポナイト、パリゴルスカイト、ベントナイト、クロライト、バーミキュライト、イライト等の無機物の単材またはそれらの混合材等のうち、上記の平均粒子径の範囲にあるものをあげることができる。
【０００８】
本発明において用いられる「撥水剤」としては、たとえば、ステアリン酸、パルミチン酸等の飽和脂肪酸またはその金属塩等をあげることができ、通常、粉体状態で利用する。該撥水剤の平均粒子径は、約０．１〜７５μｍ程度がよい。
本発明コート材料は、上記の撥水剤を、通常、約５〜３０重量部程度、一般的に好ましくは約１７〜２２重量部程度含有するが、前記の繊維状の結晶構造を有する物質の種類、含有量、対象となる種子および播種形態によって特に好ましい含有量は異なる。
【０００９】
また本発明コート材は、アスペクト比が２０以上である繊維状の結晶構造を有する物質、平均粒子径０．１〜７５μｍの無機物および撥水剤から実質的になる種子用コーティング材料であるが、他の成分として殺菌剤、殺虫剤等の農薬、発芽促進剤等の植物成長調節剤等を適当量含有させることもできる。さらに、本発明コート材を用いて種子を被覆造粒するに際して、予め殺菌剤、殺虫剤等の農薬や発芽促進剤等の植物成長調節剤等を適当量種子に付着させておくこともできる。このようにして種子の発芽促進や病害虫の予防をすることも可能である。
【００１０】
本発明コート材を用いて種子を被覆造粒する方法としては、例えば、流動装置や回転パン等を使用する公知の方法をあげることができる。
以下、本発明を実施例によってさらに詳しく説明するが、本発明は以下の実施例のみに限定されるものではない。
【実施例】
【００１１】
実施例１
アスペクト比が２０以上である繊維状の結晶構造を有する物質として珪灰石Ａ（繊維長３００μｍ、アスペクト比５０）１ｋｇ、平均粒子径０．１〜７５μｍの無機物として平均粒子径が約１８μｍ程度のパリゴルスカイト８１ｋｇ、および撥水剤としてステアリン酸カルシウム１８ｋｇをリボンミキサー機に投入して４０分間混合撹拌した。得られた混合物（本発明コート材料）を、皿型造粒機へ供給するためのホッパーへ投入した後、該造粒機内にレタス（Lactuca sativa L. ）種子２ｋｇを投入し、回転数７０ｒｐｍで種子を回転させながらコーティング材料を徐々に供給した。同時に結合材として水を１．５Ｌ／分の速度で供給し、３０分間加工することによって、本発明コート材料による種子の被覆造粒を行った。さらに得られた被覆造粒種子を乾燥機を用いて、最終含水率が４．５湿重量％になるまで乾燥することによって、本発明コート種子（粒径は２．８３〜３．６２ｍｍφ）を得た。
【００１２】
試験例１
実施例１によって得られた本発明コート種子の発芽性能を調査するために、被覆前の裸種子と同時に育苗培土（太平園芸培土）をつめたプラグトレーに播種し、上面から充分に灌水して育苗ハウス内で栽培した。４日目に発芽勢（％）および７日目に発芽率（％）を調査した。その結果を表１に示す。本発明コート種子は発芽性能を低下することなく発芽勢、発芽率共に裸種子と同等であった。
【００１３】
【表１】
2005097309.tif 000002
【００１４】
実施例２
アスペクト比が２０以上である繊維状の結晶構造を有する物質として珪灰石Ｂ（繊維長４００μｍ、アスペクト比３０）０．１ｋｇ、平均粒子径０．１〜７５μｍの無機物として平均粒子径が約４０μｍ程度のパリゴルスカイト４９ｋｇ、および撥水剤としてステアリン酸カルシウム１０ｋｇをリボンミキサー機に投入して４０分間混合撹拌した。得られた混合物（本発明コート材料）を、皿型造粒機へ供給するためのホッパーへ投入した後、該造粒機内にニンジン（Daucus carota L.）種子１０ｋｇを投入し、回転数７０ｒｐｍで種子を回転させながらコーティング材料を徐々に供給した。同時に結合材として水を１．５Ｌ／分の速度で供給し、４５分間加工することによって、本発明コート材料による種子の被覆造粒を行った。さらに得られた被覆造粒種子を乾燥機を用いて、最終含水率が４．５湿重量％になるまで乾燥することによって、本発明コート種子（粒径は２．８３〜３．６２ｍｍφ）を得た。
【００１５】
試験例２
実施例２によって得られた本発明コート種子の発芽性能を調査するために、被覆前の裸種子と同時に圃場に播種し、上面から充分に灌水して栽培した。７日目に発芽勢（％）および１４日目に発芽率（％）を調査した。その結果を表２に示す。本発明コート種子は発芽性能を低下することなく発芽勢、発芽率共に裸種子と同等であった。
【表２】
2005097309.tif 000003
【００１６】
実施例３
アスペクト比が２０以上である繊維状の結晶構造を有する物質としてセルロースパウダーＢ（繊維長５２μｍ、アスペクト比３０）０．５ｋｇ、平均粒子径０．１〜７５μｍの無機物として平均粒子径が約１８μｍ程度のパリゴルスカイト４８ｋｇ、および撥水剤としてステアリン酸カルシウム１１ｋｇをリボンミキサー機に投入して４０分間混合撹拌した。得られた混合物（本発明コート材料）を、皿型造粒機へ供給するためのホッパーへ投入した後、該造粒機内にタマネギ（Allium cepa L.）種子１０ｋｇを投入し、回転数７０ｒｐｍで種子を回転させながらコーティング材料を徐々に供給した。同時に結合材として水を１．５Ｌ／分の速度で供給し、４５分間加工することによって、本発明コート材料による種子の被覆造粒を行った。さらに得られた被覆造粒種子を乾燥機を用いて、最終含水率が４．５湿重量％になるまで乾燥することによって、本発明コート種子（粒径は３．４８〜４．３３ｍｍφ）を得た。なお、被覆造粒後の乾燥工程中に被覆層に亀裂が入ったり、もしくは剥離してしまうことが全くなかった。
【００１７】
試験例３
実施例３によって得られた本発明コート種子の発芽性能を調査するために、被覆前の裸種子と同時にタマネギ用育苗培土（みのる式培土）に播種し、上面から充分に灌水して栽培した。１４日目に発芽勢（％）および２１日目に発芽率（％）を調査した。その結果を表３に示す。本発明コート種子は発芽性能を低下することなく発芽勢、発芽率共に裸種子と比べて同等以上であった。
【００１８】
【表３】
2005097309.tif 000004
【００１９】
実施例４
アスペクト比が２０以上である繊維状の結晶構造を有する物質として珪灰石Ａ（繊維長３００μｍ、アスペクト比５０）２．５、５ｋｇ、平均粒子径０．１〜７５μｍの無機物として平均粒子径が約７０μｍ程度のパリゴルスカイト４８ｋｇ、および撥水剤としてステアリン酸カルシウム１１ｋｇをリボンミキサー機に投入して４０分間混合撹拌した。得られた混合物（本発明コート材料(a),(b) ）を、回転パンへ供給するためのホッパーへ投入した後、回転パンにカンラン、ブロッコリーまたは野沢菜（Brassica oleracea L.）種子２ｋｇを投入し、回転数７０ｒｐｍで種子を回転させながらコーティング材料を徐々に供給した。同時に結合材として水を１．５Ｌ／分の速度で供給し、３０分間加工することによって、本発明コート材料による種子の被覆造粒を行った。さらに得られた被覆造粒種子を乾燥機を用いて、最終含水率が４．５湿重量％になるまで乾燥することによって、本発明コート種子(a),(b) （粒径は２．８３〜３．６２ｍｍφ）を得た。
なお、被覆造粒後の乾燥工程中に被覆層に亀裂が入ったり、もしくは剥離してしまうことが全くなかった。
【００２０】
比較例１
アスペクト比が２０以上である繊維状の結晶構造を有する物質である珪灰石Ａ（繊維長３００μｍ、アスペクト比５０）を添加せず、平均粒子径０．１〜７５μｍの無機物である平均粒子径が約７０μｍ程度のパリゴルスカイト８１ｋｇ、および撥水剤であるステアリン酸カルシウム１９ｋｇを用いること以外は実施例４と同様にして比較コート種子を得たが、被覆造粒後の乾燥工程中に被覆層に亀裂が入ったり、もしくは剥離を起こしたため、不完全なものが３６％発生した。
【００２１】
試験例４
実施例４によって得られた本発明コート種子(a),(b) （カンラン）の発芽性能を調査するために、被覆前の裸種子と同時に育苗培土（太平園芸培土）をつめたプラグトレーに播種し、上面から充分に灌水して育苗ハウス内で栽培した。４日目に発芽勢（％）および７日目に発芽率（％）を調査した。その結果を表４に示す。本発明コート種子(a),(b) は発芽性能を低下することなく発芽勢、発芽率共に裸種子と同等であった。
【００２２】
【表４】
2005097309.tif 000005
【００２３】
実施例５
アスペクト比が２０以上である繊維状の結晶構造を有する物質として珪灰石Ａ（繊維長３００μｍ、アスペクト比５０）２０ｋｇもしくはセピオライトＡ（繊維長５０μｍ、アスペクト比２５０）２０ｋｇ、平均粒子径０．１〜７５μｍの無機物として平均粒子径が約１０μｍ程度のパリゴルスカイト６３ｋｇ、および撥水剤としてステアリン酸カルシウム１７ｋｇをリボンミキサー機に投入して４０分間混合撹拌した。得られた混合物（本発明コート材料(a),(b) ）を、回転パンへ供給するためのホッパーへ投入した後、回転パンにダイコン（Raphanus sativus L. ）種子１５ｋｇを投入し、回転数７０ｒｐｍで種子を回転させながらコーティング材料を徐々に供給した。同時に結合材として水を１．５Ｌ／分の速度で供給し、３０分間加工することによって、本発明コート材料による種子の被覆造粒を行った。さらに得られた被覆造粒種子を乾燥機を用いて、最終含水率が４．５湿重量％になるまで乾燥することによって、本発明コート種子(a),(b) （粒径は４．７６〜６．００ｍｍφ）を得た。なお、被覆造粒後の乾燥工程中に被覆層に亀裂が入ったり、もしくは剥離してしまうことが全くなかった。
【００２４】
比較例２
アスペクト比が２０以上である繊維状の結晶構造を有する物質である珪灰石Ａ（繊維長３００μｍ、アスペクト比５０）もしくはセピオライトＡ（繊維長５０μｍ、アスペクト比２５０）を添加せず、平均粒子径０．１〜７５μｍの無機物である平均粒子径が約１０μｍ程度のパリゴルスカイト９３ｋｇ、および撥水剤であるステアリン酸カルシウム７ｋｇを用いること以外は実施例５と同様にして比較コート種子を得たが、被覆造粒後の乾燥工程中に被覆層に亀裂が入ったり、もしくは剥離を起こしたため、不完全なものが４８％発生した。
【００２５】
試験例５
実施例５によって得られた本発明コート種子(a),(b) の発芽性能を調査するために、被覆前の裸種子と同時に圃場に播種し、上面から充分に灌水して育苗ハウス内で栽培した。４日目に発芽勢（％）および７日目に発芽率（％）を調査した。その結果を表５に示す。本発明コート種子(a),(b) は発芽性能を低下することなく発芽勢、発芽率共に裸種子と同等であった。
【００２６】
【表５】
2005097309.tif 000006
【００２７】
実施例６
アスペクト比が２０以上である繊維状の結晶構造を有する物質としてセルロースパウダーＡ（繊維長２５０μｍ、アスペクト比５０）２８ｋｇもしくはセルロースパウダーＢ（繊維長５２μｍ、アスペクト比３０）２８ｋｇ、平均粒子径０．１〜７５μｍの無機物として平均粒子径が約０．５μｍ程度のパリゴルスカイト６７ｋｇ、および撥水剤としてステアリン酸カルシウム５ｋｇをリボンミキサー機に投入して４０分間混合撹拌した。得られた混合物（本発明コート材料(a),(b) ）を、回転パンへ供給するためのホッパーへ投入した後、回転パンにデントコーン（Zea mays  L.）種子１０ｋｇを投入し、回転数７０ｒｐｍで種子を回転させながらコーティング材料を徐々に供給した。同時に結合材として水を１．５Ｌ／分の速度で供給し、３０分間加工することによって、本発明コート材料による種子の被覆造粒を行った。さらに得られた被覆造粒種子を乾燥機を用いて、最終含水率が４．５湿重量％になるまで乾燥することによって、本発明コート種子(a),(b) （粒径は９．００〜１２．００ｍｍφ）を得た。なお、被覆造粒後の乾燥工程中に被覆層に亀裂が入ったり、もしくは剥離してしまうことが全くなかった。
【００２８】
試験例６
実施例６によって得られた本発明コート種子(a),(b) の発芽性能を調査するために、被覆前の裸種子と同時に圃場に播種し、上面から充分に灌水して栽培した。４日目に発芽勢（％）および７日目に発芽率（％）を調査した。その結果を表６に示す。本発明コート種子(a),(b) は発芽性能を低下することなく発芽勢、発芽率共に裸種子と同等であった。
【００２９】
【表６】
2005097309.tif 000007
【００３０】
比較例３
繊維状の結晶構造を有する物質としてセルロースパウダーＣ（繊維長２５μｍ、アスペクト比３０）２５ｋｇまたは珪灰石Ｃ（繊維長２６０μｍ、アスペクト比１５）２５ｋｇ、平均粒子径０．１〜７５μｍの無機物として平均粒子径が約０．５μｍ程度のパリゴルスカイト７０ｋｇ、および撥水剤としてステアリン酸カルシウム５ｋｇをリボンミキサー機に投入して４０分間混合撹拌した。得られた混合物（比較コート材料(a),(b) ）を、回転パンへ供給するためのホッパーへ投入した後、回転パンに野沢菜（Brassica oleracea L.）種子２ｋｇを投入し、回転数７０ｒｐｍで種子を回転させながらコーティング材料を徐々に供給した。
同時に結合材として水を１．５Ｌ／分の速度で供給し、３０分間加工することによって、比較コート材料による種子の被覆造粒を行った。さらに得られた被覆造粒種子を乾燥機を用いて、最終含水率が４．５湿重量％になるまで乾燥することによって、比較コート種子(a),(b) （粒径は２．８３〜３．６２ｍｍφ）を得たが、被覆造粒後の乾燥工程中に被覆層に亀裂が入ったり、もしくは剥離を起こしたため、不完全なものが２３％，１９％発生した。
【００３１】
比較例４
繊維状の結晶構造を有する物質としてセピオライトＢ（繊維長３０μｍ、アスペクト比１５０）３０ｋｇもしくは珪灰石C（繊維長２６０μｍ、アスペクト比１５以上）３０ｋｇ、平均粒子径０．１〜７５μｍの無機物として平均粒子径が約１０μｍ程度のパリゴルスカイト６５ｋｇ、および撥水剤としてステアリン酸カルシウム５ｋｇをリボンミキサー機に投入して４０分間混合撹拌した。得られた混合物（比較コート材料（ａ），（ｂ））を、回転パンへ供給するためのホッパーへ投入した後、回転パンにダイコン（Raphanus sativus L.）種子１５ｋｇを投入し、回転数７０ｒｐｍで種子を回転させながらコーティング材料を徐々に供給した。同時に結合材として水を１．５L／分の速度で供給し、３０分間加工することによって、比較コート材料による種子の被覆造粒を行った。さらに得られた被覆造粒種子を乾燥機を用いて、最終含水率が４．５湿重量％になるまで乾燥することによって、比較コート種子（ａ），（ｂ）（粒径は４．７６〜６．００ｍｍφ）を得たが、被覆造粒後の乾燥工程中に被覆層に亀裂が入ったり、もしくは剥離を起こしたため、不完全なものが３６％、４５％発生した。
【００３２】
比較例５
アスペクト比が２０以上である繊維状の結晶構造を有する物質としてセルロースパウダーＡ（繊維長２５０μｍ、アスペクト比５０）３５ｋｇもしくは珪灰石Ｂ（繊維長４００μｍ、アスペクト比３０）３５ｋｇ、平均粒子径０．１〜７５μｍの無機物として平均粒子径が約０．５μｍ程度のアタパルジャイト６０ｋｇ、および撥水剤としてステアリン酸カルシウム５ｋｇをリボンミキサー機に投入して４０分間混合撹拌した。得られた混合物（比較コート材料(a),(b) ）を、回転パンへ供給するためのホッパーへ投入した後、回転パンにデントコーン（Zea mays L. ）種子１０ｋｇを投入し、回転数７０ｒｐｍで種子を回転させながらコーティング材料を徐々に供給した。同時に結合材として水を１．５Ｌ／分の速度で供給し、３０分間加工することによって、比較コート材料による種子の被覆造粒を行った。さらに得られた被覆造粒種子を乾燥機を用いて、最終含水率が４．５湿重量％になるまで乾燥することによって、比較コート種子(a),(b) （粒径は９．００〜１２．００ｍｍφ）を得た。得られた比較コート種子(a),(b) の発芽性能を調査するために、被覆前の裸種子と同時に圃場に播種し、上面から充分に灌水して栽培した。４日目に発芽勢（％）および７日目に発芽率（％）を調査した。その結果を表７に示す。比較コート種子(a),(b) の発芽性能は低下し、発芽勢、発芽率共に裸種子より１５％程度低いものであった。
【００３３】
【表７】
2005097309.tif 000008
【手続補正書】
【提出日】平成16年10月20日(2004.10.20)
【手続補正１】
【補正対象書類名】特許請求の範囲
【補正対象項目名】全文
【補正方法】変更
【補正の内容】
【特許請求の範囲】
【請求項１】
繊維長が約５０μｍ以上でありアスペクト比が２０以上である繊維状の結晶構造を有する物質、平均粒子径０．１〜７５μｍの無機物および撥水剤から実質的になる種子用コーティング材料で、前記の繊維状の結晶構造を有する物質を０．１〜３０重量部含有することを特徴とする種子用コーティング材料。
【請求項２】
撥水剤を５〜３０重量部含有することを特徴とする請求項１記載の種子用コーティング材料。
【請求項３】
コーティング種子の造粒中または被覆造粒後の乾燥工程中における被覆層の亀裂防止性を付与する能力を有する請求項１又は２記載の種子用コーティング材料。
【請求項４】
コーティング種子の造粒中または被覆造粒後の乾燥工程中における被覆層の亀裂防止性を付与するための請求項１又は２記載の種子用コーティング材料の使用。
【請求項５】
請求項１〜３いずれか一項記載の種子用コーティング材料を用いて被覆されたコーティング種子。
【請求項６】
繊維状の結晶構造を有する物質が珪灰石であることを特徴とする請求項１又は２記載の種子用コーティング材料。
【請求項７】
繊維状の結晶構造を有する物質が粉末状セルロースであることを特徴とする請求項１又は２記載の種子用コーティング材料。
【請求項８】
繊維状の結晶構造を有する物質がセピオライトであることを特徴とする請求項１又は２記載の種子用コーティング材料。